FR 2946265 A1 20101210 FR 0953654 A 20090603 MAT DE FIBRES MINERALES RENFERMANT UN AGENT APTE A PIEGER LE FORMALDEHYDE ET PROCEDES DE FABRICATION L'invention se rapporte à un mat de fibres minérales qui renferme un agent apte à piéger le formaldéhyde et aux procédés permettant sa fabrication. Des matériaux composites très divers sont utilisés dans le domaine de la construction et de l'aménagement de bâtiments d'habitation et de bureau, ainsi que de véhicules de transport. Certains de ces matériaux tels que les isolants acoustiques et/ou thermiques, les panneaux de bois, les éléments de mobilier et de décoration, utilisent des adhésifs, des peintures et des vernis contenant des résines à base de formaldéhyde. La proportion de formaldéhyde dans ces matériaux est déjà très faible. Cependant, la réglementation en matière de protection contre les émissions indésirables de produits tels que le formaldéhyde qui peuvent présenter un risque pour la santé des individus devient plus stricte et impose de réduire encore la quantité de formaldéhyde libre ou susceptible d'être émis par les matériaux au cours du temps. Des moyens pour réduire la teneur en formaldéhyde à l'intérieur de bâtiments sont connus. Il a été proposé d'inclure des particules d'oxyde de titane photocatalytique dans une peinture ou un matériau en plâtre (US-A-2005/0226761), un papier ou un matériau textile, plastique ou en bois (EP-A-1 437 397). II est aussi connu d'utiliser un hydrazide dans un matériau de construction à base de plâtre ou de ciment (US-A-2004/0101695 et JP-A-2004115340). Il est encore connu d'utiliser un carbodihydrazide dans un panneau de fibres de bois pour capturer et décomposer le formaldéhyde et l'acétaldéhyde 30 (EP 1 905 560). La présente invention a pour but de réduire la quantité de formaldéhyde présent à l'intérieur des bâtiments, notamment d'habitation, et de véhicules de transport. Pour atteindre ce but, la présente invention propose un mat de fibres minérales qui contient un agent apte à piéger le formaldéhyde. Un autre objet de l'invention concerne les procédés qui permettent de fabriquer ledit mat de fibres minérales. Par � composé apte à réagir avec le formaldéhyde � on entend un composé organique qui se lie au formaldéhyde par liaison covalente. De préférence, le composé apte à réagir avec le formaldéhyde est choisi parmi : 1 - les composés à méthylène(s) actif(s), de préférence répondant aux formules suivantes : D FORMULE (I) 0)b R2 20 25 dans laquelle : R, et R2, identiques ou différents, représentent un atome d'hydrogène, un radical alkyle en C1-C20, de préférence C1-C6, un radical amino ou un radical de formule (CH2)pùOùCùR4 o dans laquelle R4 représente un radical CH2-C-CH3 ùCH3 O ou C=CH2 R5 où R5 =Hou ùCH3 et p est un nombre entier variant de 1 à 6 R3 représente un atome d'hydrogène, un radical alkyle en C,-C1o, un radical phényle ou un atome d'halogène a est égal à 0 ou 1 - b est égal à 0 ou 1 - n est égal à 1 ou 2 Les composés de formule (I) préférés sont : - la 2,4-pentanedione : R1=-CH3; R2=-CH3; R3=H;a=O;b=0;n=1 - la 2,4-hexanedione : R~=-CH2-CH3; R2=-CH3; R3=H;a=0;b=0;n=1 - la 3,5-heptanedione R~=-CH2-CH3;R2=-CH2-CH3; R3=H;a=O;b=0;n=1 - la 2,4-octanedione : R~ =-CH3; R2 = -(CH2)3-CH3 ; R3=H; a=0; b=0; n= 1 - l'acétoacétamide : R, =-CH3; R2=-NH2; R3= H ; a =0; b=0; n = 1 - l'acide acétoacétique : R~=-CH3; R2=H; R3=H;a=O;b=1;n=1 - le méthylacétoacétate : R~ =-CH3; R2=-CH3; R3= H ; a =0; b= 1 ; n = 1 - l'éthylacétoacétate : R~=-CH3;R2=-CH2-CH3; R3=H;a=0;b=1 ;n=1 - le n-propylacétoacétate : RI =-CH3; R2=-(CH2)2-CH3; R3=H; a=0; b= 1 ; n= 1 - l'iso-propylacétoacétate : R,=-CH3; R2 = -CH(CH3)2 ; R3 = H ; a = 0 ; b = 1 ;n=1 - l'iso-butylacétoacétate : R~ = -CH3 ; R2 = -CH2-CH(CH3)2 ; R3 = H ; a = 0 ; b = 1 ; n = 1 - le t-butylacétoacétate : R,=-CH3; R2=-C(CH3)3;R3=H;a=0;b=1 ;n=1 - le n-hexylacétoacétate : R~=-CH3; R2=-(CH2)5-CH3; R3=H;a=0;b=1 ;n=1 - le malonamide : Ri=-NH2;R2=-NH2;R3=H;a=0;b=0;n=1 - l'acide malonique : R~=H;R2=H;R3=H;a=1 ;b=1 ;n=1 - le diméthylmalonate : R,=-CH3; R2=-CH3; R3=H;a=1 ;b=1 ;n=1 - le diéthylmalonate : R~=-CH2-CH3; R2=-CH2-CH3; R3= H;a=1 ;b=1 ;n=1 - le di-n-propylmalonate : RI = -(CH2)2-CH3 ; R2 = -(CH2)2-CH3 ; R3 = H ; a = 1 ; b = 1 ; n = 1 - le di-iso-propylmalonate : R~ = -CH(CH3)2 ; R2 = -CH(CH3)2 ; R3 = H ; a = 1 ; b = 1 ; n = 1 - le di-n-butylmalonate : R, = -(CH2)3-CH3 ; R2 = -(CH2)3-CH3 ; R3 = H ; a = 1 ; b = 1 ; n = 1 - l'acide acétonedicarboxylique : R,=H;R2=H;R3=H;a=1 ;b=1 ;n=2 - le diméthylacétonedicarboxylate : R1=-CH3; R2=-CH3; R3=H;a=1 ;b=1 ;n=2 - le 1,4-butanedioldiacétate R~ = -CH3 ; R2 = -(CH2)4-O-CO-CH2-CO-CH3 ; R3 = H ; a = 0 ; b = 1 ; n = 1 - le 1,6-hexanedioldiacétate R~ = -CH3 ; R2 = -(CH2)6-O-CO-CH2-CO-CH3 ; R3 = H ; a = 0 ; b = 1 ; n = 1 - le méthacryloxyéthylacétoacétate R~ = -CH3 ; R2 = -(CH2)2-O-CO-C(CH3)=CH2 ; R3 = H ; a = 0 ; b = 1 ; n = 1 - FORMULE (II) R6 CHR7ùC N (II) dans laquelle - R6 représente un radical cyano ou un radical C (0)cù R6 O dans lequel : - R$ représente un atome d'hydrogène, un radical alkyle en C1-C20, de préférence C1-C6, ou un radical amino 30 5 10 15 20 2530 - c est égal à 0 ou 1 - R7 représente un atome d'hydrogène, un radical alkyle en CI-C10, un radical phényle ou un atome d'halogène. Les composés de formule (Il) préférés - le 2-méthylcyanoacétate : R6 = -CO-O-CH3 ; R7 = H - le 2-éthylcyanoacétate : R6 = -CO-O-CH2-CH3 ; R7 = H - le 2-n-propylcyanoacétate : R6 = -CO-O-(CH2)2-CH3 ; R7 = H - le 2-iso-propylcyanoacétate : R6 = -CO-O-CH(CH3)2 ; R7 = H - le 2-n-butylcyanoacétate : R6 = -CO-O-(CH2)3CH3 ; R7 = H - le 2-iso-butylcyanoacétate : R6 = -CO-O-CH2-CH(CH3)2 ; R7 = H le 2-ter-butylcyanoacétate : R6 = -CO-O-C(CH3)3 ; R7 = H le 2-cyanoacétamide : R6 = -CO-NH2 ; R5 = H le propanedinitrile : R6=-CEN;R5=H - FORMULE (III) CH2 OùCOùCH2ùR9 R9--CH2 COùOùCH2 C(CH2)q-CH3 CH2 0ùCOùCH2 R9 dans laquelle - R9 représente un radical CùN ou COùCH3 - q est un nombre entier variant de 1 à 4. Les composés de formule (III) préférés sont : - le triméthylolpropane triacétoacétate : R9 = -CO-CH3 ; q = 1 sont : - le triméthylolpropane tricyanoacétate : R9=-CEN;q=1 - FORMULE (IV) (0)rA/ (0)r dans laquelle - A représente un radical ù(CH2)3 ou C(CH3)2 - r est égal à 0 ou 1 Les composés de formule (IV) préférés sont : - la 1,3-cyclohexanedione : A = -(CH2)3 ; r = 0 - l'acide de Meldrum : A = -C(CH3)2- ; r = 1 2 - les hydrazides, par exemple : a) les monohydrazides de formule R1CONHNH2 dans laquelle RI représente un radical alkyle, par exemple méthyle, éthyle, n-propyle, isopropyle, n-butyle, sec-butyle ou ter-butyle, ou un radical aryle, par exemple phényle, biphényle ou naphtyle, étant entendu qu'un atome d'hydrogène desdits radicaux alkyle ou aryle peut être remplacé par un groupe hydroxy ou un atome d'halogène, et ledit radical aryle peut être substitué par un radical alkyle, par exemple méthyle, éthyle ou n-propyle, b) les dihydrazides de formule H2NHN-X-NHNH2 dans laquelle X représente un radical ûCO- ou ûCO-Y-CO, et Y est un radical alkylène, par exemple méthylène, éthylène ou triméthylène, ou un radical arylène, par exemple phénylène, biphénylène ou naphtylène, étant entendu qu'un atome d'hydrogène desdits radicaux alkylène ou arylène peut être remplacé par un groupe hydroxy ou un atome d'halogène, et ledit radical aryle peut être substitué par un radical alkyle, par exemple méthyle, éthyle ou n-propyle. A titre d'exemples, on peut citer le dihydrazide d'acide oxalique, le dihydrazide d'acide malonique, le dihydrazide d'acide succinique, le dihydrazide d'acide adipique, le dihydrazide d'acide sébacique, le dihydrazide d'acide maléique, le dihydrazide d'acide fumarique, le dihydrazide d'acide diglycolique, le dihydrazide d'acide tartrique, le dihydrazide d'acide malique, le dihydrazide d'acide isophtalique, le dihydrazide d'acide téréphtalique et le carbohydrazide, c) les polyhydrazides tels que les trihydrazides, notamment le trihydrazide d'acide citrique, le trihydrazide d'acide pyromellitique, le 1,2,4-benzènetrihydrazide, le trihydrazide d'acide nitriloacétique et le trihydrazide d'acide cyclohexanetricarboxylique, les tétrahydrazides, notamment le tétrahydrazide d'acide éthylènediaminetétraacétique, le tétrahydrazide d'acide 1,4,5,8-naphtoïque, et les polyhydrazides formés à partir d'un monomère hydrazide contenant un groupe polymérisable, par exemple un poly(hydrazide d'acide acrylique) ou un poly(hydrazide d'acide méthacrylique). 3 - les tannins, notamment condensés, tels que les tannins de mimosa, de quebracho, de pin, de noix de pécan, de bois de ciguë et de sumac. 4 - les amides, par exemple l'urée, la 1,3-diméthylurée, l'éthylèneurée et ses dérivés tels que la N-hydroxyéthylèneurée, la N-aminoéthyléthylèneurée, la N-(3-allyloxy-2-hydroxypropyl)aminoéthyléthylèneurée, la N-acryloxyéthyléthylèneurée, la N-méthacryl-oxyéthyléthylèneurée, la N-acrylaminoéthyléthy- lèneurée, la N-méthacrylaminoéthyl-éthylèneurée, la N-méthacryloxyacétoxyéthylèneurée, la N-méthacryloxyacétamino-éthyléthylèneurée et la N-di(3-allyoxy-2-hydroxypropyl)aminoéthyléthylèneurée, la biurée, le biuret, le triuret, l'acrylamide, le méthacrylamide, les polyacrylamides et les polyméthacrylamides, 5 - les acides aminés, notamment la glycine, 6 - les sulfites, par exemple les bisulfites d'ammonium, de potassium ou de sodium, et les métabisulfites de métaux alcalins, notamment de sodium, ou alcalino terreux. La quantité d'agent apte à piéger le formaldéhyde à utiliser peut varier 30 dans une large mesure, par exemple de 0,1 à 500 g/m2 de mat, de préférence de 0,5 à 100 g/m2 et avantageusement de 1 à 50 g/m2. 8 Le cas échéant, l'agent apte à piéger le formaldéhyde peut être utilisé en combinaison avec au moins un matériau poreux qui adsorbe les composés organiques volatils, notamment les composés aromatiques tels que le xylène, le benzène et le toluène. Ce matériau poreux se présente sous la forme de particules ayant une dimension qui varie de 10 nm à 100 pm, de préférence 500 nm à 50 pm, et avantageusement 1 à 10 pm. De préférence, les particules présentent une surface spécifique qui varie de 1 à 5000 m2/g, avantageusement 5 à 2000 m2/g, notamment supérieure à 100 m2/g et un diamètre de pore moyen variant de 1 à 50 nm, de préférence 1 à 20 nm. Le matériau poreux peut être : - de la silice, microporeuse ou mésoporeuse, précipitée ou non, pyrogénée ou non, pouvant contenir des nanoparticules de complexes métalliques d'oxydes, d'hydroxydes, d'hydrates ou de polyoxométallates, - un noir de carbone pouvant contenir des nanoparticules de complexes métalliques d'oxydes, d'hydroxydes, d'hydrates ou de polyoxométallates, - un oxyde d'aluminium activé et de permanganate de potassium, - une zéolithe, naturelle ou synthétique, - un polymère, par exemple un polyamide. Le mat conforme à l'invention est à base de fibres minérales et peut éventuellement contenir des fibres constituées d'une matière organique par exemple une oléfine telle que le polyéthylène et le polypropylène ou un polytéréphtalate d'alkylène tel que le polytéréphtalate d'éthylène. Par � fibres �, on entend aussi bien des filaments que des fils composés d'une multitude de filaments liés ensemble, notamment par un ensimage, et des assemblages de tels fils. La matière minérale constituant les fibres précitées est de préférence un verre ou une roche, notamment un basalte. Ainsi, selon un premier mode de réalisation, le mat de fibres minérales est composé des filaments minéraux discontinus de longueur pouvant atteindre 150 mm, de préférence variant de 20 et 100 mm et avantageusement de 50 à 70 mm, et ayant un diamètre qui peut varier dans une large mesure, par exemple de 5 à 30 pm. Selon un deuxième mode de réalisation, le mat de fibres minérales est composé de fils minéraux. Les fils minéraux peuvent être des fils composés d'une multitude de filaments minéraux (ou fils de base) ou des assemblages de ces fils de base en stratifils (� rovings � en anglais), des fils � comêlés � constitués de filaments minéraux et de filaments de la matière organique précitée qui sont intimement mélangés, ou des fils mixtes comprenant au moins un fil composé d'une multitude de filaments minéraux et au moins un fil composé d'une multitude de filaments de la matière organique thermoplastique précitée. Les fils précités peuvent être des fils sans torsion ou des fils retordus (ou fils textiles), de préférence sans torsion. Les fils minéraux, notamment de verre, sont généralement coupés à une longueur pouvant aller jusqu'à 100 mm, de préférence variant de 6 à 30 mm, avantageusement de 8 à 20 mm et mieux encore de 10 à 18 mm. Le diamètre des filaments de verre constituant les fils peut varier dans une large mesure, par exemple 5 à 30 pm. De la même manière, de larges variations peuvent survenir dans la masse linéique du fil qui peut aller de 34 à 1500 tex. Le verre entrant dans la constitution des filaments peut être de tout type, par exemple E, C, R, AR (alcali-résistant). On préfère le verre E. Le mat de fibres minérales selon l'un ou l'autre mode de réalisation présente une masse surfacique qui varie de 10 à 1100 g/m2, de préférence 20 à 25 300 g/m2. De manière classique, le mat de fibres minérales contient un liant qui lie lesdites fibres et lui confère des propriétés mécaniques adaptées à l'usage désiré, notamment une rigidité suffisante pour pouvoir être manipulé facilement. Le liant comprend généralement au moins un polymère apte à lier les 30 fibres minérales. Ce polymère peut être un polymère thermoplastique, par exemple le styrène-acrylonitrile, l'acrylonitrile-butadiène-styrène, le (tri)acétate de cellulose, le polystèrene expansé, une polyoléfine telle que le polyéthylène et le polypropylène, un poly(méth)acrylate, un polyacétate de vinyle ou un 2946265 io polyoxyméthylène ; un polymère thermodurcissable, par exemple un polyester insaturé, un epoxyde, une résine phénolique telle qu'une novolaque ou un résol, notamment ayant un taux d'aldéhyde(s) libre(s) inférieur à 0,05 %, un polyimide, un polyuréthane, un phénoplaste ou un biopolymère par exemple un 5 polysaccharide ou une protéine ; un polymère élastomère, par exemple un polymère fluoré, notamment à base de fluorure de vinylidène, le néoprène, un polyacrylique, un polybutadiène, un polyéther amide, un silicone, un caoutchouc naturel ou styrène-butadiène (SBR), ou un biopolymère, par exemple un polysaccharide ou une protéine. 10 Le liant représente généralement 1 à 1000 % en poids du mat de fibres minérales, de préférence 5 à 350 %, et avantageusement 10 à 100 %. Les procédés de fabrication du mat de fibres minérales et du mat de fils minéraux constituent d'autres objets de la présente invention. La figure 1 est une vue schématique d'une installation conventionnelle 15 permettant la fabrication d'un mat de filaments minéraux selon un procédé opérant par � voie sèche �. De la matière minérale fondue (1) contenue dans un four (2) est dirigée vers un ensemble de plusieurs filières (3 a-d) à partir desquelles des filaments (4) s'écoulent par gravité et sont étirés par un fluide gazeux. Les filaments (4) 20 sont récoltés sur un convoyeur (5) se déplaçant dans le sens indiqué par la flèche où ils s'entremêlent en formant un mat (6). Un liant (7) est appliqué sur le mat (6) à l'aide d'un dispositif (8) opérant par pulvérisation, puis le mat entre dans un dispositif de séchage (9) à air chaud dont la température est adaptée pour éliminer l'eau et éventuellement réticuler le liant. D'autres dispositifs de séchage peuvent être utilisés, par exemple un dispositif opérant par rayonnement infrarouge ou comprenant un ou plusieurs rouleaux chauffants. A la sortie du dispositif de séchage (9), le mat (6) est collecté sous la forme d'un enroulement (10). Conformément à l'invention, on ajoute à cette installation conventionnelle une étape de traitement avec un agent apte à piéger le formaldéhyde. 2946265 Il Selon un premier mode de réalisation, on introduit l'agent apte à piéger le formaldéhyde dans le liant (7). Ce mode de réalisation est préféré car il ne requiert aucun dispositif supplémentaire pour l'application de l'agent apte à piéger le formaldéhyde, ce qui est avantageux d'un point de vue économique. 5 Selon un deuxième mode de réalisation, on applique l'agent apte à piéger le formaldéhyde après que le liant (7) est déposé sur le mat (6) et avant que celui-ci entre dans le dispositif de séchage (9). L'application dudit agent peut être effectuée par tout moyen connu, de préférence à l'aide d'un dispositif opérant par pulvérisation. 10 Par exemple, ce dispositif peut être constitué d'une pluralité de buses de pulvérisation alimentées par une solution aqueuse de l'agent apte à piéger le formaldéhyde qui génèrent des jets divergents qui s'interpénètrent peu avant d'arriver au contact de la face supérieure du mat (6). L'application de l'agent apte à piéger le formaldéhyde peut encore se 15 faire en reprise, dans une étape postérieure à la collecte du mat sous forme d'enroulement (10), par exemple en faisant passer le mat dans un bain contenant ledit agent. Cette manière de procéder est cependant plus onéreuse que les précédentes car elle impose une étape supplémentaire de déroulement du mat et des moyens spécifiques pour l'application de l'agent apte à piéger le 20 formaldéhyde sous forme de solution aqueuse et pour l'élimination de l'eau. La figure 2 est une vue schématique d'une installation conventionnelle permettant la fabrication d'un mat de fils minéraux selon un procédé opérant par � voie humide �. Une dispersion de fils minéraux coupés dans de l'eau (11) est déposée 25 au moyen d'une tête de formage (12) sur un convoyeur (13) muni de perforations. Au contact du convoyeur (13), l'eau contenue dans la dispersion (11) est extraite par un caisson d'aspiration (14). Sur le convoyeur, les fils minéraux coupés forment un mat (15) sur lequel est déposé un liant (16) au moyen d'un dispositif de pulvérisation (17). Le mat (15) entre ensuite dans un 30 dispositif de séchage (18) à air chaud dont la température est adaptée pour éliminer l'eau résiduelle et éventuellement obtenir la réticulation du liant. 12 De même que dans le procédé opérant par la voie sèche, le dispositif de séchage (18) peut être remplacé par un dispositif opérant par rayonnement infrarouge ou comprenant un ou plusieurs rouleaux chauffants. Le mat (15) est ensuite collecté sous la forme d'un enroulement (19). Le mat peut, le cas échéant, être renforcé par des fibres continues (20) disposées dans le sens d'avancement du mat et réparties sur tout ou partie de la largeur du mat. Ces fibres (20) sont généralement déposées sur le mat (15) avant l'application du liant (16). Les fibres (20) peuvent être des fibres synthétiques ou naturelles. A titre d'exemples de fibres synthétiques, on peut citer les fibres inorganiques, notamment de verre ou de roche telle que le basalte, et les fibres organiques, notamment de polyamide, de polyester ou d'une polyoléfine telle que le polyéthylène et le polypropylène. Le verre est préféré. A titre d'exemples de fibres naturelles, on peut citer les fibres végétales, notamment de coton, de noix de coco, de sisal, de chanvre ou de lin, et les fibres animales notamment la soie ou la laine. Conformément à l'invention, on ajoute à cette installation conventionnelle une étape de traitement avec un agent apte à piéger le formaldéhyde. L'étape de traitement peut être effectuée dans les conditions déjà exposées pour le procédé par voie sèche, c'est-à-dire en introduisant l'agent apte à piéger le formaldéhyde dans le liant (16), en appliquant celui-ci après que le liant a été déposé sur le mat (15) et avant que celui-ci entre dans le dispositif de séchage (18), ou encore en reprise, dans une étape postérieure a la collecte du mat sous forme d'enroulement (19). Bien que l'invention soit décrite relativement au formaldéhyde, il est vraisemblable que les agents précités aptes à piéger ce composé sont également aptes à piéger l'acétaldéhyde. Le mat de fibres minérales conforme à la présente invention peut être utilisé dans de nombreuses applications, par exemple en tant que revêtement, à peindre ou non, pouvant être appliqué sur les murs et/ou les plafonds, revêtement de surface ou de jointement de panneaux de plâtre ou de ciment, revêtement de surface de produits d'isolation thermique et/ou phonique tels 2946265 n qu'une laine minérale ou une mousse destinée plus particulièrement à l'isolation des toitures ou pour la réalisation de revêtement de sol tel qu'une moquette ou un matériau vinylique. Les exemples qui suivent permettent d'illustrer l'invention sans toutefois 5 la limiter. EXEMPLES 1 ET 2 a) fabrication du mat de verre On prépare deux litres d'une solution aqueuse contenant 250 g d'hydroxyéthylcellulose (épaississant ; commercialisé sous la référence 10 Natrosol� 250 HHR par la société Hercules) et 0,3 g d'un complexe octadécylamine-octadécylguanidine éthoxylé (agent tensioactif ; commercialisé sous la référence Aerosol� C-61 par la société Cytec ; teneur en matières sèches : 70 %). A la solution précitée, on ajoute 2,54 g de fils de verre E (... tex ; 15 diamètre des filaments : 13 pm) coupés (longueur 8 mm). La suspension de fils de verre obtenue est utilisée dans un dispositif permettant la réalisation d'un mat. Le dispositif comprend une grille surmontée d'un caisson étanche aux liquides et un caisson d'aspiration situé sous la grille. La suspension est déposée dans le caisson étanche, homogénéisée 20 par agitation vigoureuse, puis le caisson d'aspiration est mis en action de manière à éliminer l'eau. On récupère sur la grille un mat de fibres de verre de dimensions 30 cm x 30 cm ayant une masse surfacique égale à 28,2 g/m2. Le mat est immergé pendant 1 minute dans une solution aqueuse d'un liant contenant une résine acrylique (Acrodur� 950L commercialisé par BASF) 25 et l'agent apte à piéger le formaldéhyde, à savoir l'acétoacétamide (exemple 1) ou le dihydrazide d'acide adipique (exemple 2). L'excès de liant dans le mat est éliminé par aspiration, puis le mat est chauffé à 210°C pendant 1 minute afin de le consolider. Au final, le mat renferme 5 g/m2 de résine acrylique et 2,5 g/m2 d'agent 30 apte à piéger le formaldéhyde. Il présente une bonne stabilité dimensionnelle et une bonne tenue mécanique. b) aptitude à piéger le formaldéhyde Un échantillon du mat est placé dans un dispositif conforme à la norme ISO 16000-9, modifié en ce que le débit de ventilation spécifique est égal à 1,48 m3/(m2.h) et le taux de charge est égal à 0,27 m2/m3. 1 - dans un premier temps, la chambre de test du dispositif est alimentée avec un flux d'air continu contenant de l'ordre de 50 pg/m3 de formaldéhyde pendant 7 jours. On mesure la quantité de formaldéhyde dans l'air entrant et sortant de la chambre sur une durée de 7 jours, et on calcule la réduction de la quantité de formaldéhyde par unité de volume d'air. Le formaldéhyde est mesuré par chromatographie en phase liquide (HPLC) dans les conditions de la norme ISO 16000-3. Dans le tableau 1, on indique la réduction de la quantité de formaldéhyde opérée avec le mat contenant l'agent apte à piéger le formaldéhyde (exemples 1 et 2) par comparaison avec un mat fabriqué dans les conditions décrites au paragraphe a) ne contenant pas d'agent apte à piéger le formaldéhyde (Référence). Tableau 1 Réduction du formaldéhyde Ex. 1 Ex. 2 Réf. (pg/m3) 2 jours 7 9 4 3 jours 8 11 2 7 jours 8 10 1 2 - dans un deuxième temps, on alimente la chambre pendant 7 jours avec de l'air ne contenant pas de formaldéhyde et on mesure la quantité de 20 formaldéhyde présent dans l'air à la sortie de la chambre. Le formaldéhyde est mesuré dans les mêmes conditions qu'au paragraphe 1. La quantité de formaldéhyde émise par le mat selon les exemples 1 et 2 est équivalente à celle que l'on mesure lorsque la chambre ne contient aucun 25 mat. On peut en conclure que le formaldéhyde est lié à l'agent apte à piéger le formaldéhyde de manière forte et durable. REVENDICATIONS1. Mat de fibres minérales, notamment de verre ou de roche, caractérisé en ce qu'il renferme un agent apte à piéger le formaldéhyde. 2. Mat selon la revendication 1, caractérisé en ce que l'agent apte à piéger le formaldéhyde est choisi parmi les composés à méthylène(s) actif(s), les hydrazides, les tannins, les amides, les acides aminés et les sulfites. 3. Mat selon la revendication 2, caractérisé en ce que le composé à méthylène(s) actif(s) répond à l'une des formules (I) à (IV) suivantes : > FORMULE (I) O O (0)b R2 20 25 R3 n (I) dans laquelle : R1 et R2, identiques ou différents, représentent un atome d'hydrogène, un radical alkyle en C1-C20, de préférence C1-C6, un radical amino ou un radical de formule ù(CH2)pùOùCùR4 O dans laquelle R4 représente un radical CH2 C CH3 O ou C=CH2 R5 où R5 = H ou ùCH3 et p est un nombre entier variant de 1 à 6 R3 représente un atome d'hydrogène, un radical alkyle en C1-C10, un radical phényle ou un atome d'halogène a est égal à 0 ou 1 b est égal à 0 ou 1- n est égal à 1 ou 2 > FORMULE (II) R6 CHR7ùC N (Il) dans laquelle - R6 représente un radical cyano ou un radical C (0)c R8 O dans lequel : - R8 représente un atome d'hydrogène, un radical alkyle en C1-C20, de préférence C1-C6, ou un radical amino - c est égal à 0 ou 1 - R, représente un atome d'hydrogène, un radical alkyle en C,-C10, un radical phényle ou un atome d'halogène - FORMULE (III) CH2ùOùCOùCH2 R9 R9ùCH2 COùOùCH2ùCù(CH2)q-CH3 CH2ùOùCOùCH2 R9 15 dans laquelle - R9 représente un radical CùN ou COùCH3 - q est un nombre entier variant de 1 à 4 - FORMULE (IV) (0)rA(0)r 20 dans laquelle - A représente un radical (CH2)3 ou C(CH3)2 - r est égal à 0 ou 1 4. Mat selon la revendication 3, caractérisé en ce que le composé de formule (I) est la 2,4-pentanedione, la 2,4-hexanedione, la 3,5-heptanedione, la 16 102,4-octanedione, l'acétoacétamide, l'acide acétoacétique, le méthylacétoacétate, l'éthylacétoacétate, le n-propylacétoacétate, l'iso-propylacétoacétate, l'iso-butylacétoacétate, le t-butylacétoacétate, le n-hexylacétoacétate, le malonamide, l'acide malonique, le diméthylmalonate, le diéthylmalonate, le di-n-propylmalonate, le di-iso-propylmalonate, le di-n-butyl- malonate , l'acide acétonedicarboxylique et le diméthylacétonedicarboxylate. 5. Mat selon la revendication 3, caractérisé en ce que le composé de formule (II) est le 2-méthylcyanoacétate, le 2-éthylcyanoacétate, le 2-npropylcyanoacétate, le 2-iso-propylcyanoacétate, le 2-n-butylcyanoacétate, le 2- iso-butylcyanoacétate, le 2-ter-butylcyanoacétate, le 2-cyanoacétamide et le propanedinitrile. 6. Mat selon la revendication 3, caractérisé en ce que le composé de formule (III) est le triméthylolpropane triacétoacétate et le triméthylolpropane tricyanoacétate. 7. Mat selon la revendication 3, caractérisé en ce que le composé de formule (IV) est la 1,3-cyclohexanedione et l'acide de Meldrum. 8. Mat selon la revendication 2, caractérisé en ce que l'hydrazide est choisi parmi : a) les monohydrazides de formule R1CONHNH2 dans laquelle RI représente un radical alkyle ou un radical aryle, un atome d'hydrogène desdits radicaux alkyle ou aryle pouvant être remplacé par un groupe hydroxy ou un atome d'halogène, et ledit radical aryle pouvant être substitué par un radical alkyle, b) les dihydrazides de formule H2NHN-X-NHNH2 dans laquelle X représente un radical ûCO- ou ûCO-Y-CO, et Y est un radical alkylène ou un radical arylène, un atome d'hydrogène desdits radicaux alkylène ou arylène pouvant être remplacé par un groupe hydroxy ou un atome d'halogène, et ledit radical aryle pouvant être substitué par un radical alkyle, c) les polyhydrazides tels que les trihydrazides, les tétrahydrazides et 30 les polyhydrazides formés à partir d'un monomère hydrazide contenant un groupe polymérisable. 9. Mat selon la revendication 8, caractérisé en ce que l'hydrazide est le dihydrazide d'acide oxalique, le dihydrazide d'acide malonique, le dihydrazided'acide succinique, le dihydrazide d'acide adipique, le dihydrazide d'acide sébacique, le dihydrazide d'acide maléique, le dihydrazide d'acide fumarique, le dihydrazide d'acide diglycolique, le dihydrazide d'acide tartrique, le dihydrazide d'acide malique, le dihydrazide d'acide isophtalique, le dihydrazide d'acide téréphtalique, le carbohydrazide, le trihydrazide d'acide citrique, le trihydrazide d'acide pyromellitique, le 1,2,4-benzènetrihydrazide, le trihydrazide d'acide nitriloacétique, le trihydrazide d'acide cyclohexane-tricarboxylique, le tétrahydrazide d'acide éthylènediaminetétraacétique, le tétrahydrazide d'acide 1,4,5,8-naphtoïque, un poly(hydrazide d'acide acrylique) ou un poly(hydrazide d'acide méthacrylique). 10. Mat selon la revendication 2, caractérisé en ce que le tannin est un tannin de mimosa, de quebracho, de pin, de noix de pécan, de bois de ciguë ou de sumac. 11. Mat selon la revendication 2, caractérisé en ce que l'amide est l'urée, la 1,3-diméthylurée, l'éthylèneurée ou ses dérivés, la biurée, le biuret, le triuret, l'acrylamide, le méthacrylamide, les polyacrylamides et les polyméthacrylamides, 12. Mat selon l'une des revendications 1 à 11, caractérisé en ce que la teneur en composé apte à piéger le formaldéhyde varie de 0,1 à 500 g/m2, de préférence de 0,5 à 100 g/m2 et avantageusement de 1 à 50 g/m2. 13. Mat selon l'une des revendications 1 à 11, caractérisé en ce qu'il est à base de filaments minéraux ou de fils minéraux, et éventuellement de fibres constituées d'une matière organique thermoplastique. 14. Mat selon la revendication 13, caractérisé en ce que les fils minéraux sont des fils composés d'une multitude de filaments minéraux (ou fils de base) ou des assemblages de ces fils de base en stratifils, des fils � comêlés � constitués de filaments minéraux et de filaments de matière organique qui sont intimement mélangés, ou des fils mixtes comprenant au moins un fil composé d'une multitude de filaments minéraux et au moins un fil composé d'une multitude de filaments de matière organique thermoplastique. 15. Mat selon la revendication 13 ou 14, caractérisé en ce que les filaments ou les fils sont en verre, de préférence en verre E. 16. Mat selon l'une des revendications 1 à 15, caractérisé en ce qu'il présente une masse surfacique variant de 10 à 1100 g/m2, de préférence 20 à 300 g/m. 17. Procédé de fabrication du mat selon l'une des revendications 1 à 16, dans lequel on forme des filaments (4) à partir d'une matière minérale fondue (1), on récolte lesdits filaments sous la forme d'un mat (6), on applique un liant (7) sur ledit mat, on fait passer ledit mat dans un dispositif de séchage (9) et on le collecte, caractérisé en ce qu'il comprend une étape de traitement avec un agent apte à piéger le formaldéhyde. 18. Procédé selon la revendication 17, caractérisé en ce que le traitement consiste à introduire ledit agent dans le liant (7). 19. Procédé selon la revendication 17, caractérisé en ce que le traitement consiste à appliquer ledit agent après que le liant (7) est déposé sur le mat et avant que le mat entre dans le dispositif de séchage (9). 20. Procédé selon la revendication 19, caractérisé en ce que l'application est effectuée par pulvérisation d'une solution aqueuse dudit agent. 21. Procédé de fabrication du mat selon l'une des revendications 1 à 16, dans lequel on dépose une dispersion(11) de fils minéraux coupés dans de l'eau au moyen d'une tête de formage (12) sur un convoyeur (13) muni de perforations, on extrait l'eau au moyen d'un caisson d'aspiration (14), on récolte lesdits fils sous la forme d'un mat (15), on applique un liant (16) sur ledit mat, on fait passer ledit mat dans un dispositif de séchage (18) et on le collecte, caractérisé en ce qu'il comprend une étape de traitement avec un agent apte à piéger le formaldéhyde. 22. Procédé selon la revendication 21, caractérisé en ce que le traitement consiste à introduire ledit agent dans le liant (16). 23. Procédé selon la revendication 21, caractérisé en ce que le traitement consiste à appliquer ledit agent après que le liant (16) est déposé sur le mat et avant que le mat entre dans le dispositif de séchage (18). 24. Procédé selon la revendication 23, caractérisé en ce que l'application est effectuée par pulvérisation d'une solution aqueuse dudit agent.